(57)【要約】【課題】優れた平滑性、耐熱水性および透明性を有する成形品を得るための不飽和ポリエステル樹脂組成物、その不飽和ポリエステル樹脂組成物を含む成形材料、その成形材料の硬化物を含む成形品、および、その成形材料の硬化物を含む人造大理石を提供すること。【解決手段】不飽和ポリエステル樹脂組成物は、不飽和ポリエステルと重合性単量体と架橋ポリスチレンとを含む。不飽和ポリエステルは、第１不飽和ポリエステルおよび第２不飽和ポリエステルを含む。第１不飽和ポリエステルは、第１多塩基酸と第１多価アルコールとの重合生成物である。第１多価アルコールは、水素化ビスフェノールＡを含む。第２不飽和ポリエステルは、第２多塩基酸と第２多価アルコールとの重合生成物である。第２多価アルコールは、ビスフェノールＡのエチレンオキシド付加物および／またはビスフェノールＡのプロピレンオキシド付加物を含む。【選択図】なし【特許請求の範囲】
【請求項１】
不飽和ポリエステルと、重合性単量体と、架橋ポリスチレンとを含み、
前記不飽和ポリエステルは、第１不飽和ポリエステルおよび第２不飽和ポリエステルを含み、
前記第１不飽和ポリエステルは、第１多塩基酸と、第１多価アルコールとの重合生成物であり、
前記第１多価アルコールは、水素化ビスフェノールＡを含み、
前記第２不飽和ポリエステルは、第２多塩基酸と、第２多価アルコールとの重合生成物であり、
前記第２多価アルコールは、ビスフェノールＡのエチレンオキシド付加物および／またはビスフェノールＡのプロピレンオキシド付加物を含むことを特徴とする、不飽和ポリエステル樹脂組成物。
【請求項２】
第２多価アルコールが、さらに、水素化ビスフェノールＡを含むことを特徴とする、請求項１に記載の不飽和ポリエステル樹脂組成物。
【請求項３】
前記第２多価アルコールがビスフェノールＡのエチレンオキシド付加物およびビスフェノールＡのプロピレンオキシド付加物を含み、
前記第２多価アルコールにおいて、前記ビスフェノールＡのプロピレンオキシド付加物の含有量が、ビスフェノールＡのエチレンオキシド付加物の含有量よりも多いことを特徴とする、請求項１または２に記載の不飽和ポリエステル樹脂組成物。
【請求項４】
前記ビスフェノールＡのエチレンオキシド付加物における、エチレンオキシドの平均付加モル数が、３を超過することを特徴とする、請求項１〜３のいずれか一項に記載の不飽和ポリエステル樹脂組成物。
【請求項５】
前記第２多価アルコール１００モル部に対する、前記ビスフェノールＡのエチレンオキシド付加物および前記ビスフェノールＡのプロピレンオキシド付加物の総モル部が、５０モル部未満であることを特徴とする、請求項１〜４のいずれか一項に記載の不飽和ポリエステル樹脂組成物。
【請求項６】
請求項１〜５に記載の不飽和ポリエステル樹脂組成物と、強化繊維とを含むことを特徴とする、成形材料。
【請求項７】
請求項６に記載の成形材料の硬化物を含むことを特徴とする、成形品。
【請求項８】
請求項６に記載の成形材料の硬化物を含むことを特徴とする、人造大理石。
【発明の詳細な説明】
【技術分野】
【０００１】
本発明は、不飽和ポリエステル樹脂組成物、成形材料、成形品、および、人造大理石に関し、詳しくは、不飽和ポリエステル樹脂組成物、不飽和ポリエステル樹脂組成物を含む成形材料、成形材料の硬化物を含む成形品、および、成形材料の硬化物を含む人造大理石に関する。
【背景技術】
【０００２】
従来、人造大理石などの成形品は、浴槽、キッチンカウンターの天板、キッチンカウンターのシンク、洗面台のカウンターなどの住宅設備用途として、幅広く用いられている。
【０００３】
通常、このような成形品は、樹脂組成物と、ガラス繊維などの強化繊維とを含む成形材料の硬化物から形成されている。
【０００４】
樹脂組成物として、例えば、ジカルボン酸と、ビスフェノールＡのエチレンオキシド付加物およびビスフェノールＡのプロピレンオキシド付加物とを重縮合することにより得られる不飽和ポリエステル樹脂と、充填材と、低収縮化剤とを含む成形材料用組成物が提案されている（例えば、下記特許文献１参照。）。
【先行技術文献】
【特許文献】
【０００５】
【特許文献１】特開２００１−１１４９９８号公報
【発明の概要】
【発明が解決しようとする課題】
【０００６】
近年、特許文献１の成形材料用組成物を用いて得られる成形品よりも、さらなる平滑性、耐熱水性および透明性が要求されている。
【０００７】
とりわけ、成形品の機械的強度を確保するために、繊維長の長いガラス繊維を使用する場合に、成形品の平滑性および透明性が低下するという不具合がある。
【０００８】
本発明の目的は、優れた平滑性、耐熱水性および透明性を有する成形品を得るための不飽和ポリエステル樹脂組成物、その不飽和ポリエステル樹脂組成物を含む成形材料、その成形材料の硬化物を含む成形品、および、その成形材料の硬化物を含む人造大理石を提供することにある。
【課題を解決するための手段】
【０００９】
本発明［１］は、不飽和ポリエステルと、重合性単量体と、架橋ポリスチレンとを含み、前記不飽和ポリエステルは、第１不飽和ポリエステルおよび第２不飽和ポリエステルを含み、前記第１不飽和ポリエステルは、第１多塩基酸と、第１多価アルコールとの重合生成物であり、前記第１多価アルコールは、水素化ビスフェノールＡを含み、前記第２不飽和ポリエステルは、第２多塩基酸と、第２多価アルコールとの重合生成物であり、前記第２多価アルコールは、ビスフェノールＡのエチレンオキシド付加物および／またはビスフェノールＡのプロピレンオキシド付加物を含む、不飽和ポリエステル樹脂組成物である。
【００１０】
この不飽和ポリエステル樹脂組成物によれば、不飽和ポリエステルは、第１不飽和ポリエステルおよび第２不飽和ポリエステルを含み、第１不飽和ポリエステルは、第１多塩基酸と、第１多価アルコールとの重合生成物であり、第２不飽和ポリエステルは、第２多塩基酸と、第２多価アルコールとの重合生成物であり、第１多価アルコールが、水素化ビスフェノールＡを含み、第２多価アルコールは、ビスフェノールＡのエチレンオキシド付加物および／またはビスフェノールＡのプロピレンオキシド付加物を含むので、不飽和ポリエステル樹脂組成物を用いて得られる成形品は、平滑性、耐熱水性および透明性に優れる。
【００１１】
本発明［２］は、第２多価アルコールが、さらに、水素化ビスフェノールＡを含む、上記［１］に記載の不飽和ポリエステル樹脂組成物を含んでいる。
【００１２】
この不飽和ポリエステル樹脂組成物によれば、第２多価アルコールが、さらに、水素化ビスフェノールＡを含むので、この不飽和ポリエステル樹脂組成物を用いて得られる成形品は、光沢、平滑性および耐熱水性に優れる。
【００１３】
本発明［３］は、前記第２多価アルコールがビスフェノールＡのエチレンオキシド付加物およびビスフェノールＡのプロピレンオキシド付加物を含み、前記第２多価アルコールにおいて、前記ビスフェノールＡのプロピレンオキシド付加物の含有量が、ビスフェノールＡのエチレンオキシド付加物の含有量よりも多い、上記［１］または［２］に記載の不飽和ポリエステル樹脂組成物を含んでいる。
【００１４】
この不飽和ポリエステル樹脂組成物によれば、第２多価アルコールがビスフェノールＡのエチレンオキシド付加物およびビスフェノールＡのプロピレンオキシド付加物を含むので、この不飽和ポリエステル樹脂組成物を用いて得られる成形品は、平滑性、耐熱水性および透明性に優れるとともに、強度（具体的には、アイゾット衝撃値）に優れる。
【００１５】
また、第２多価アルコールにおいて、ビスフェノールＡのプロピレンオキシド付加物の含有量が、ビスフェノールＡのエチレンオキシド付加物の含有量よりも多いので、この不飽和ポリエステル樹脂組成物を用いて得られる成形品は、光沢、平滑性および耐熱水性に優れる。
【００１６】
本発明［４］は、前記ビスフェノールＡのエチレンオキシド付加物における、エチレンオキシドの平均付加モル数が、３を超過する、上記［１］〜［３］のいずれか一項に記載の不飽和ポリエステル樹脂組成物を含んでいる。
【００１７】
この不飽和ポリエステル樹脂組成物によれば、ビスフェノールＡのエチレンオキシド付加物における、エチレンオキシドの平均付加モル数が、３を超過するので、この不飽和ポリエステル樹脂組成物を用いて得られる成形品は、強度（具体的には、アイゾット衝撃値）に優れる。
【００１８】
本発明［５］は、前記第２多価アルコール１００モル部に対する、前記ビスフェノールＡのエチレンオキシド付加物および前記ビスフェノールＡのプロピレンオキシド付加物の総モル部が、５０モル部未満である、上記［１］〜［４］のいずれか一項に記載の不飽和ポリエステル樹脂組成物を含んでいる。
【００１９】
この不飽和ポリエステル樹脂組成物によれば、第２多価アルコール１００モル部に対する、ビスフェノールＡのエチレンオキシド付加物およびビスフェノールＡのプロピレンオキシド付加物の総モル部が、５０モル部未満であるので、この不飽和ポリエステル樹脂組成物を用いて得られる成形品は、光沢、平滑性および耐熱水性に優れる。
【００２０】
本発明［６］は、請求項１〜５に記載の不飽和ポリエステル樹脂組成物と、強化繊維とを含む、成形材料を含んでいる。
【００２１】
この成形材料によれば、上記の不飽和ポリエステル樹脂組成物を含むので、この成形材料を用いて得られる成形品は、平滑性、耐熱水性および透明性に優れる。
【００２２】
本発明［７］は、上記［６］に記載の成形材料の硬化物を含む、成形品を含んでいる。
【００２３】
この成形品によれば、上記の成形材料の硬化物を含むので、平滑性、耐熱水性および透明性に優れる。
【００２４】
本発明［８］は、上記［６］に記載の成形材料の硬化物を含む、人造大理石を含んでいる。
【００２５】
この人造大理石によれば、上記の成形材料の硬化物を含むので、平滑性、耐熱水性および透明性に優れる。
【発明の効果】
【００２６】
本発明の不飽和ポリエステル樹脂組成物では、不飽和ポリエステルは、第１不飽和ポリエステルおよび第２不飽和ポリエステルを含み、第１不飽和ポリエステルは、第１多塩基酸と、第１多価アルコールとの重合生成物であり、第１多価アルコールは、水素化ビスフェノールＡを含み、第２不飽和ポリエステルは、第２多塩基酸と、第２多価アルコールとの重合生成物であり、第２多価アルコールは、ビスフェノールＡのエチレンオキシド付加物および／またはビスフェノールＡのプロピレンオキシド付加物を含む。
【００２７】
そのため、この不飽和ポリエステル樹脂組成物を用いて得られる成形品は、平滑性、耐熱水性および透明性に優れる。
【００２８】
本発明の成形材料は、本発明の不飽和ポリエステル樹脂組成物を含むので、この成形材料を用いて得られる成形品は、平滑性、耐熱水性および透明性に優れる。
【００２９】
本発明の成形品は、本発明の成形材料の硬化物を含むので、平滑性、耐熱水性および透明性に優れる。
【００３０】
本発明の人造大理石は、本発明の成形材料の硬化物を含むので、平滑性、耐熱水性および透明性に優れる。
【図面の簡単な説明】
【００３１】
【図１】図１は、表面平滑性の評価において、各評価基準における投影像のイメージを示したイメージ図であり、図１（ａ）は、評価基準が「◎」である場合のイメージ図を示し、図１（ｂ）は、評価基準が「○」である場合のイメージ図を示し、図１（ｃ）は、評価基準が「△」である場合のイメージ図を示し、図１（ｄ）は、評価基準が「×」である場合のイメージ図を示す。
【発明を実施するための形態】
【００３２】
本発明の不飽和ポリエステル樹脂組成物は、不飽和ポリエステルと、重合性単量体と、架橋ポリスチレンとを含んでいる。
【００３３】
不飽和ポリエステルは、第１不飽和ポリエステルおよび第２不飽和ポリエステルを含んでおり、好ましくは、第１不飽和ポリエステルおよび第２不飽和ポリエステルからなる。
【００３４】
第１不飽和ポリエステルは、第１多塩基酸と、第１多価アルコールとの重合生成物である。
【００３５】
第１多塩基酸は、必須成分としての不飽和多塩基酸と、任意成分としての飽和多塩基酸とを含む。
【００３６】
不飽和多塩基酸としては、例えば、マレイン酸、フマル酸、イタコン酸、アニコット酸、ジヒドロムコン酸などの脂肪族不飽和二塩基酸、例えば、これらの酸のハロゲン化物、例えば、これらの酸のアルキルエステルなどが挙げられる。
【００３７】
また、不飽和多塩基酸には、上記の脂肪族不飽和二塩基酸から誘導される酸無水物、例えば、無水マレイン酸などが含まれる。
【００３８】
不飽和多塩基酸としては、好ましくは、無水マレイン酸、フマル酸が挙げられる。
【００３９】
飽和多塩基酸としては、例えば、脂肪族飽和多塩基酸、脂環族飽和多塩基酸、芳香族飽和多塩基酸（エチレン性不飽和二重結合不含芳香族多塩基酸）、これらの酸のハロゲン化物、例えば、これらの酸のアルキルエステルなどが挙げられる。
【００４０】
脂肪族飽和多塩基酸としては、例えば、シュウ酸、マロン酸、コハク酸、メチルコハク酸、２，２−ジメチルコハク酸、２，３−ジメチルコハク酸、ヘキシルコハク酸、グルタル酸、２−メチルグルタル酸、３−メチルグルタル酸、２，２−ジメチルグルタル酸、３，３−ジメチルコハク酸、アジピン酸、ピメリン酸、スベリン酸、アゼライン酸、セバシン酸など脂肪族飽和二塩基酸などが挙げられる。
【００４１】
また、脂肪族飽和多塩基酸には、上記の脂肪族飽和二塩基酸から誘導される酸無水物、例えば、無水シュウ酸、無水コハク酸などが含まれる。
【００４２】
脂環族飽和多塩基酸としては、例えば、ヘット酸、１，２−ヘキサヒドロフタル酸、１，１−シクロブタンジカルボン酸、１，４−シクロヘキサンジカルボン酸（ｃｉｓ−またはｔｒａｎｓ−１，４−シクロヘキサンジカルボン酸もしくはその混合物）、ダイマー酸などの脂環族飽和二塩基酸が挙げられる。
【００４３】
芳香族飽和多塩基酸としては、例えば、フタル酸（オルソフタル酸、イソフタル酸、テレフタル酸）、トリメリット酸、ピロメリット酸などの芳香族飽和二塩基酸が挙げられる。
【００４４】
また、芳香族飽和多塩基酸には、上記の芳香族飽和二塩基酸から誘導される酸無水物、例えば、無水フタル酸などが含まれる。
【００４５】
飽和多塩基酸としては、好ましくは、芳香族飽和多塩基酸が挙げられ、より好ましくは、芳香族飽和二塩基酸、さらに好ましくは、フタル酸、とりわけ好ましくは、イソフタル酸が挙げられる。
【００４６】
第１多塩基酸は、単独使用または２種以上併用でき、好ましくは、不飽和多塩基酸および飽和多塩基酸を併用し、より好ましくは、無水マレイン酸およびイソフタル酸を併用する。
【００４７】
不飽和多塩基酸および飽和多塩基酸を併用した場合において、第１多塩基酸１００モル部に対して、不飽和多塩基酸の配合割合は、例えば、７０モル部以上、好ましくは、８５モル部以上であり、飽和多塩基酸の配合割合は、例えば、３０モル部以下、好ましくは、１５モル部以下である。
【００４８】
第１多価アルコールとしては、例えば、エチレングリコール、プロピレングリコール（１，２−または１，３−プロパンジオールもしくはその混合物）、ブチレングリコール（１，２−または１，３−または１，４−ブチレングリコールもしくはその混合物）、１，５−ペンタンジオール、１，６−ヘキサンジオール、ネオペンチルグリコール、２−メチル−１，３−プロパンジオール、２−ブチル−２−エチル−１，３−プロパンジオール、３−メチル−１，５−ペンタンジオール、２，２，２−トリメチルペンタンジオール、３，３−ジメチロールヘプタンなどのアルカンジオール、例えば、ジエチレングリコール、トリエチレングリコール、ジプロピレングリコールなどのエーテルジオールなどの脂肪族ジオール、例えば、シクロヘキサンジオール（１，２−または１，３−または１，４−シクロヘキサンジオールもしくはその混合物）、シクロヘキサンジメタノール（１，２−または１，３−または１，４−シクロヘキサンジメタノールもしくはその混合物）、シクロヘキサンジエタノール（１，２−または１，３−または１，４−シクロヘキサンジエタノールもしくはその混合物）、水素化ビスフェノールＡなどの脂環族ジオール、例えば、ビスフェノールＡ、ビスフェノールＡのエチレンオキシド付加物、ビスフェノールＡのプロピレンオキシド付加物などの芳香族ジオールなどの２価アルコール、例えば、グリセリン、トリメチロールプロパン、トリイソプロパノールアミンなどの３価アルコール、例えば、テトラメチロールメタン（ペンタエリスリトール）、ジグリセリンなどの４価アルコール、例えば、キシリトールなどの５価アルコール、例えば、ソルビトール、マンニトール、アリトール、イジトール、ダルシトール、アルトリトール、イノシトール、ジペンタエリスリトールなどの６価アルコールなどが挙げられる。
【００４９】
これらの第１多価アルコールのうち、第１多価アルコールは、必須成分として、水素化ビスフェノールＡを含み、任意成分として、好ましくは、２価アルコール、より好ましくは、脂肪族ジオール、さらに好ましくは、プロピレングリコールを含む。
【００５０】
第１多価アルコールが、水素化ビスフェノールＡを含めば、不飽和ポリエステル樹脂組成物を用いて得られる成形品（後述）は、光沢、平滑性、耐熱水性および透明性に優れるとともに、不飽和ポリエステル樹脂組成物が柄材（後述）を含む場合には、柄材意匠発現性にも優れる。
【００５１】
第１多価アルコールの水酸基価（測定方法：ＪＩＳ  Ｋ６９０１（２００８年）に準拠）は、例えば、１００ｍｇＫＯＨ／ｇ以上、好ましくは、１５０ｍｇＫＯＨ／ｇ以上、より好ましくは、２００ｍｇＫＯＨ／ｇ以上であり、例えば、２０００ｍｇＫＯＨ／ｇ以下、好ましくは、１８００ｍｇＫＯＨ／ｇ以下、より好ましくは、１６００ｍｇＫＯＨ／ｇ以下である。
【００５２】
第１多価アルコールは、単独使用または２種以上併用できる。
【００５３】
第１不飽和ポリエステルは、第１多塩基酸と、第１多価アルコールとを重縮合（縮合重合）することにより得られる。
【００５４】
第１多塩基酸と、第１多価アルコールとを重縮合（縮合重合）させるには、第１多価アルコールに対する第１多塩基酸のモル比（第１多塩基酸／第１多価アルコール）が、例えば、０．９以上、好ましくは、０．９５以上、また、例えば、１．２以下、好ましくは、１．１以下になるように、配合し、常圧、窒素雰囲気下で撹拌する。
【００５５】
反応温度としては、例えば、１５０℃以上、好ましくは、１９０℃以上であり、また、例えば、２５０℃以下、好ましくは、２３０℃以下である。
【００５６】
反応時間としては、例えば、８時間以上、また、例えば、３０時間以下である。
【００５７】
なお、上記の反応において、必要に応じて、公知の溶剤および公知の触媒を配合することもできる。
【００５８】
これにより、第１不飽和ポリエステルが得られる。
【００５９】
第１不飽和ポリエステルの酸価（測定方法：ＪＩＳ  Ｋ６９０１（２００８年）に準拠）は、例えば、２０ｍｇＫＯＨ／ｇ以上であり、また、例えば、４０ｍｇＫＯＨ／ｇ未満である。
【００６０】
第１不飽和ポリエステルの重量平均分子量は、例えば、６０００以上、好ましくは、８０００以上であり、また、例えば、２５０００以下、好ましくは、２００００以下である。
【００６１】
なお、重量平均分子量は、ＧＰＣ（ゲル浸透クロマトグラフィー）によるポリスチレン換算の重量平均分子量であり、第１不飽和ポリエステルをＧＰＣ測定することにより求めることができる。
【００６２】
第２不飽和ポリエステルは、第２多塩基酸と、第２多価アルコールとの重合生成物である。
【００６３】
第２多塩基酸は、例えば、上記の第１多塩基酸と同じ多塩基酸が挙げられ、必須成分としての上記の不飽和多塩基酸と、任意成分としての上記の飽和多塩基酸とを含む。
【００６４】
不飽和多塩基酸としては、好ましくは、無水マレイン酸、フマル酸が挙げられ、より好ましくは、フマル酸が挙げられる。
【００６５】
飽和多塩基酸としては、好ましくは、芳香族飽和多塩基酸が挙げられ、より好ましくは、芳香族飽和二塩基酸、さらに好ましくは、フタル酸、とりわけ好ましくは、イソフタル酸が挙げられる。
【００６６】
第２多塩基酸は、単独使用または２種以上併用でき、好ましくは、不飽和多塩基酸および飽和多塩基酸を併用し、より好ましくは、フマル酸およびイソフタル酸を併用する。
【００６７】
不飽和多塩基酸および飽和多塩基酸を併用した場合において、第２多塩基酸１００モル部に対して、不飽和多塩基酸の配合割合は、例えば、５０モル部以上、好ましくは、６０モル部以上であり、飽和多塩基酸の配合割合は、例えば、５０モル部以下、好ましくは、４０モル部以下である。
【００６８】
第２多価アルコールとしては、例えば、上記の第１多価アルコールと同じ多価アルコールが挙げられる。
【００６９】
これらの第２多価アルコールのうち、第２多価アルコールは、必須成分として、ビスフェノールＡのエチレンオキシド付加物および／またはビスフェノールＡのプロピレンオキシド付加物を含む。
【００７０】
第２多価アルコールが、ビスフェノールＡのエチレンオキシド付加物および／またはビスフェノールＡのプロピレンオキシド付加物を含めば、この不飽和ポリエステル樹脂組成物を用いて得られる成形品（後述）は、光沢、平滑性、耐熱水性および透明性に優れるとともに、不飽和ポリエステル樹脂組成物が柄材（後述）を含む場合には、柄材意匠発現性にも優れる。
【００７１】
また、第２多価アルコールは、好ましくは、ビスフェノールＡのプロピレンオキシド付加物を含み、より好ましくは、ビスフェノールＡのエチレンオキシド付加物およびビスフェノールＡのプロピレンオキシド付加物を含む。すなわち、より好ましくは、ビスフェノールＡのエチレンオキシド付加物およびビスフェノールＡのプロピレンオキシド付加物を併用する。
【００７２】
第２多価アルコールが、ビスフェノールＡのエチレンオキシド付加物およびビスフェノールＡのプロピレンオキシド付加物を含めば、この不飽和ポリエステル樹脂組成物を用いて得られる成形品（後述）は、平滑性、耐熱水性および透明性に優れるとともに、強度（具体的には、アイゾット衝撃値）に優れる。
【００７３】
第２多価アルコールが、ビスフェノールＡのエチレンオキシド付加物およびビスフェノールＡのプロピレンオキシド付加物を含む場合に、好ましくは、第２多価アルコールにおいて、ビスフェノールＡのプロピレンオキシド付加物の含有量は、ビスフェノールＡのエチレンオキシド付加物の含有量よりも多い。
【００７４】
具体的には、ビスフェノールＡのエチレンオキシド付加物に対するビスフェノールＡのプロピレンオキシド付加物のモル比（ビスフェノールＡのプロピレンオキシド付加物／ビスフェノールＡのエチレンオキシド付加物）が、例えば、１を超過、好ましくは、２以上、より好ましくは、３以上、さらに好ましくは、４以上であり、また、例えば、１０以下である。
【００７５】
第２多価アルコールにおいて、ビスフェノールＡのプロピレンオキシド付加物の含有量が、ビスフェノールＡのエチレンオキシド付加物の含有量よりも多ければ、この不飽和ポリエステル樹脂組成物を用いて得られる成形品は、光沢、平滑性および耐熱水性に優れる。
【００７６】
また、ビスフェノールＡのエチレンオキシド付加物における、エチレンオキシドの平均付加モル数は、例えば、２以上、好ましくは、３を超過し、より好ましくは、３．５以上であり、また、例えば、１０以下である。
【００７７】
上記のエチレンオキシドの平均付加モル数は、上記の範囲内であれば、この不飽和ポリエステル樹脂組成物を用いて得られる成形品（後述）は、強度（具体的には、アイゾット衝撃値）に優れる。
【００７８】
また、ビスフェノールＡのプロピレンオキシド付加物における、プロピレンオキシドの平均付加モル数は、例えば、２以上、また、例えば、４以下である。
【００７９】
なお、エチレンオキシドの平均付加モル数およびプロピレンオキシドの平均付加モル数は、水酸基価（測定方法：ＪＩＳ  Ｋ６９０１（２００８年））、１Ｈ−ＮＭＲなどにより求めることができる。
【００８０】
また、第２多価アルコールは、任意成分として、好ましくは、２価アルコール、より好ましくは、脂肪族ジオール、脂環族ジオール、さらに好ましくは、ネオペンチルグリコール、水素化ビスフェノールＡを含む。
【００８１】
つまり、第２多価アルコールは、好ましくは、さらに、水素化ビスフェノールＡを含む。
【００８２】
第２多価アルコールが、さらに、水素化ビスフェノールＡを含めば、この不飽和ポリエステル樹脂組成物を用いて得られる成形品（後述）は、光沢、平滑性および耐熱水性に優れる。
【００８３】
第２多価アルコール１００モル部に対する、ビスフェノールＡのエチレンオキシド付加物および／またはビスフェノールＡのプロピレンオキシド付加物の総モル部は、例えば、８０モル部以下、好ましくは、７０モル部以下、より好ましくは、５０モル部未満、さらに好ましくは、３０モル部以下であり、また、例えば、１０モル部以上である。
【００８４】
上記の総モル部が、上記の範囲内であれば、この不飽和ポリエステル樹脂組成物を用いて得られる成形品（後述）は、光沢、平滑性および耐熱水性に優れる。
【００８５】
第２多価アルコールの水酸基価（測定方法：ＪＩＳ  Ｋ６９０１（２００８年）に準拠）は、例えば、１００ｍｇＫＯＨ／ｇ以上、好ましくは、１５０ｍｇＫＯＨ／ｇ以上、より好ましくは、２００ｍｇＫＯＨ／ｇ以上であり、例えば、２０００ｍｇＫＯＨ／ｇ以下、好ましくは、１８００ｍｇＫＯＨ／ｇ以下、より好ましくは、１６００ｍｇＫＯＨ／ｇ以下である。
【００８６】
第２多価アルコールは、単独使用または２種以上併用できる。
【００８７】
第２不飽和ポリエステルは、第２多塩基酸と、第２多価アルコールとを重縮合（縮合重合）することにより得られる。
【００８８】
第２多塩基酸と、第２多価アルコールとを重縮合（縮合重合）させるには、第２多塩基酸と第２多価アルコールと配合し、常圧、窒素雰囲気下で撹拌する。
【００８９】
配合条件、反応条件は、上記した第１多塩基酸と、第１多価アルコールとを重縮合（縮合重合）させる条件と同じである。
【００９０】
これにより、第２不飽和ポリエステルが得られる。
【００９１】
第２不飽和ポリエステルの酸価（測定方法：ＪＩＳ  Ｋ６９０１（２００８年）に準拠）は、例えば、２０ｍｇＫＯＨ／ｇ以上、好ましくは、２５ｍｇＫＯＨ／ｇ以上、より好ましくは、３０ｍｇＫＯＨ／ｇ以上であり、また、例えば、４０ｍｇＫＯＨ／ｇ未満である。
【００９２】
第２不飽和ポリエステルの重量平均分子量は、例えば、６０００以上、好ましくは、８０００以上であり、また、例えば、２５０００以下、好ましくは、２００００以下である。
【００９３】
なお、重量平均分子量は、上記の第１不飽和ポリエステルの重量平均分子量の測定方法と同じ方法により求めることができる。
【００９４】
これにより、不飽和ポリエステルが得られる。
【００９５】
不飽和ポリエステル（第１不飽和ポリエステルと第２不飽和ポリエステルと総量）に対して、第１不飽和ポリエステルの配合割合は、例えば、２０質量％以上、好ましくは、４０質量％以上であり、また、例えば、８０質量％以下、好ましくは、６０質量％以下である。また、第２不飽和ポリエステルの配合割合は、例えば、２０質量％以上、好ましくは、４０質量％以上であり、また、例えば、８０質量％以下、好ましくは、６０質量％以下である。
【００９６】
この不飽和ポリエステルは、上記の第１不飽和ポリエステルおよび上記の第２不飽和ポリエステルを含むので、この不飽和ポリエステルを含む不飽和ポリエステル樹脂組成物を用いて得られる成形品（後述）は、光沢、平滑性、耐熱水性および透明性に優れるとともに、不飽和ポリエステル樹脂組成物が柄材（後述）を含む場合には、柄材意匠発現性にも優れる。
【００９７】
なお、不飽和ポリエステルは、第１不飽和ポリエステルおよび第２不飽和ポリエステル以外の不飽和ポリエステル（他の不飽和ポリエステル）を含むこともできる。
【００９８】
不飽和ポリエステルが他の不飽和ポリエステルを含む場合には、不飽和ポリエステル（第１不飽和ポリエステルと第２不飽和ポリエステルと他の不飽和ポリエステルとの総量）に対して、第１不飽和ポリエステルと第２不飽和ポリエステルとの総量は、例えば、５０質量％以上、好ましくは、８０質量％以上であり、また、例えば、１０質量％未満である。
【００９９】
重合性単量体は、不飽和ポリエステルを溶解するための溶剤であり、かつ、不飽和ポリエステル樹脂（後述）の硬化時には、不飽和ポリエステルと架橋可能な架橋性単量体（反応性希釈剤）であって、例えば、スチレン、α−メチルスチレン、α−エチルスチレン、ビニルトルエン、ｔ−ブチルスチレン、クロロスチレンなどのスチレン系モノマー、例えば、（メタ）アクリル酸メチル、（メタ）アクリル酸エチル、（メタ）アクリル酸イソプロピル、（メタ）アクリル酸ブチル、（メタ）アクリル酸ｎ−ブチル、（メタ）アクリル酸ｔ−ブチル、（メタ）アクリル酸イソブチル）、（メタ）アクリル酸２−エチルヘキシル、（メタ）アクリル酸ラウリル、（メタ）アクリル酸トリデシル、（メタ）アクリル酸ステアリルなどの（メタ）アクリル酸アルキルエステル、例えば、（メタ）アクリル酸アリルなどの（メタ）アクリル酸アリルエステル、例えば、（メタ）アクリル酸シクロヘキシル、（メタ）アクリル酸ベンジル、（メタ）アクリル酸イソボルニル、（メタ）アクリル酸グリシジル、（メタ）アクリル酸テトラヒドロフルフリル、（メタ）アクリル酸ジシクロペンテニル、（メタ）アクリル酸ジシクロペンタニル、（メタ）アクリル酸ジシクロペンテニルオキシエチルなどの環構造含有（メタ）アクリル酸エステル、例えば、（メタ）アクリル酸２−ヒドロキシエチル、（メタ）アクリル酸２−ヒドロキシプロピルなどの（メタ）アクリル酸ヒドロキシアルキルエステル、例えば、（メタ）アクリル酸２−メトキシエチル、（メタ）アクリル酸２−エトキシエチルなどの（メタ）アクリル酸アルコキシアルキルエステル、例えば、（メタ）アクリル酸ジメチルアミノエチル、（メタ）アクリル酸ジエチルアミノエチルなどの（メタ）アクリル酸アミノアルキルエステルおよびこれらのクロライド塩、（メタ）アクリル酸トリフルオロエチル、（メタ）アクリル酸ヘプタデカフルオロデシルなどの（メタ）アクリル酸フルオロアルキルエステルなどの（メタ）アクリル酸エステル系モノマー、例えば、グリセリンモノアリルエーテル、ペンタエリスリトールジアリルエーテル、ペンタエリスリトールモノアリルエーテル、トリメチロールプロパンモノアリルエーテルなどのアリル系モノマーなどが挙げられ、好ましくは、スチレン系モノマー、より好ましくは、スチレンが挙げられる。なお、（メタ）アクリルは、メタクリルおよび／またはアクリルと同義である。
【０１００】
重合性単量体は、単独使用または２種以上併用できる。
【０１０１】
架橋ポリスチレンは、不飽和ポリエステル樹脂組成物を用いて得られる成形品（後述）を得る場合に、成形品（後述）の硬化収縮および熱収縮を抑制するために配合される。
【０１０２】
また、架橋ポリスチレンは、スチレン単量体を単独で、または、スチレン単量体と、スチレン単量体と共重合可能な重合性単量体（以下、共重合性単量体とする。）とを、架橋剤の存在下で重合させることにより得られる３次元の網目構造を有する架橋重合体である。
【０１０３】
共重合性単量体としては、例えば、酢酸ビニル、（メタ）アクリル酸、（メタ）アクリル酸エステル、アクリロニトリル、アクリドアミドなどが挙げられる。
【０１０４】
共重合性単量体は、単独使用または２種以上併用できる。
【０１０５】
架橋剤としては、特に制限されないが、例えば、ジビニルベンゼン、ジビニルトルエンなどのジビニルベンゼン誘導体、例えば、エチレングリコールジ（メタ）アクリレートなどアルキレンジメタクリレート、例えば、ジアリルフタレートなどが挙げられる。
【０１０６】
架橋剤は、単独使用または２種以上併用できる。
【０１０７】
架橋ポリスチレンが、スチレン単量体と共重合性単量体とを重合させることにより得られる場合には、スチレン単量体の含有割合は、スチレン単量体と共重合性単量体との総量１００質量％に対して、好ましくは、５０質量％以上である。
【０１０８】
架橋ポリスチレンの平均粒子径は、例えば、１０μｍ以上、好ましくは、１５μｍ以上であり、また、例えば、６０μｍ以下、好ましくは、４０μｍ以下である。
【０１０９】
また、架橋ポリスチレンは、市販品を用いることができ、具体的には、ＳＧＰ−７０Ｃ（平均粒子径：２０μｍ）、ＳＧＰ−１５０Ｃ（平均粒子径：５５μｍ）（以上綜研化学社製）などが挙げられる。
【０１１０】
架橋ポリスチレンは、単独使用または２種以上併用できる。
【０１１１】
そして、不飽和ポリエステル樹脂組成物は、不飽和ポリエステル（第１不飽和ポリエステルおよび第２不飽和ポリエステル）と、重合性単量体と、架橋ポリスチレンとを配合することにより得ることができる。
【０１１２】
不飽和ポリエステルの配合割合は、不飽和ポリエステルと重合性単量体と架橋ポリスチレンとの総量（以下、樹脂成分）に対して、例えば、３０質量％以上、好ましくは、４０質量％以上であり、また、例えば、６０質量％以下である。
【０１１３】
重合性単量体の配合割合は、樹脂成分に対して、例えば、３０質量％以上、好ましくは、３５質量部％以上であり、また、例えば、６０質量部％以下である。
【０１１４】
また、重合性単量体の配合割合は、不飽和ポリエステル１００質量部に対して、例えば、５０質量部以上、好ましくは、７０質量部以上であり、また、例えば、２００質量部以下である。
【０１１５】
架橋ポリスチレンの配合割合は、樹脂成分に対して、例えば、５質量％以上、好ましくは、１０質量％以上であり、また、例えば、２０質量％以下である。
【０１１６】
これにより、不飽和ポリエステル樹脂組成物が得られる。
【０１１７】
また、不飽和ポリエステル樹脂組成物には、必要により、重合禁止剤、硬化剤、離型剤、充填材、着色剤、増粘剤、柄材などの添加剤を配合することができる。これら添加剤は、単独使用または２種以上併用できる。
【０１１８】
重合禁止剤は、可使時間、硬化反応を調整するために配合され、例えば、ハイドロキノン、メチルハイドロキノン、ｔ−ブチルハイドロキノンなどのハイドロキノン化合物、例えば、ｐ−ベンゾキノン、メチル−ｐ−ベンゾキノンなどのベンゾキノン化合物、例えば、ｔ−ブチルカテコールなどのカテコール化合物、例えば、２，６−ジ−ｔ−ブチル−４−メチルフェノール、４−メトキシフェノールなどのフェノール化合物、例えば、１−オキシル−２，２，６，６−テトラメチルピペリジン、１−オキシル−２，２，６，６−テトラメチルピペリジン−４−オール、４−ヒドロキシ−２，２，６，６−テトラピペリジン−１−オキシル、４−メトキシ−２，２，６，６−テトラメチルピペリジン−１−オキシル、１−オキシル−２，２，６，６−テトラメチルピペリジン−４−イル−アセテート、１−オキシル−２，２，６，６−テトラメチルピペリジン−４−イル−２−エチルヘキサノエート、１−オキシル−２，２，６，６−テトラメチルピペリジン−４−イル−ステアレート、１−オキシル−２，２，６，６−テトラメチルピペリジン−４−イル−４−ｔ−ブチルベンゾエート、ビス（１−オキシル−２，２，６，６−テトラメチルピペリジン−４−イル）コハク酸エステル、ビス（１−オキシル−２，２，６，６−テトラメチルピペリジン−４−イル）アジピン酸エステル、ビス（１−オキシル−２，２，６，６−テトラメチルピペリジン−４−イル）セバケート、ビス（１−オキシル−２，２，６，６−テトラメチルピペリジン−４−イル）ｎ−ブチルマロン酸エステル、ビス（１−オキシル−２，２，６，６−テトラメチルピペリジン−４−イル）フタレート、ビス（１−オキシル−２，２，６，６−テトラメチルピペリジン−４−イル）イソフタレート、ビス（１−オキシル−２，２，６，６−テトラメチルピペリジン−４−イル）テレフタレート、ビス（１−オキシル−２，２，６，６−テトラメチルピペリジン−４−イル）ヘキサヒドロテレフタレート、Ｎ，Ｎ’−ビス（１−オキシル−２，２，６，６−テトラメチルピペリジン−４−イル）アジパミド、Ｎ−ビス（１−オキシル−２，２，６，６−テトラメチルピペリジン−４−イル）カプロラクタム、Ｎ−ビス（１−オキシル−２，２，６，６−テトラメチルピペリジン−４−イル）ドデシルサクシンイミド、２，４，６−トリス−［Ｎ−ブチル−Ｎ−（１−オキシル−２，２，６，６−テトラメチルピペリジン−４−イル）］−ｓ−トリアジン、１−オキシル−２，２，６，６−テトラメチルピペリジン−４−オンなどのＮ−オキシル化合物が挙げられ、好ましくは、ハイドロキノン、ｔ−ブチルハイドロキノン、ｐ−ベンゾキノン、４−ヒドロキシ−２，２，６，６−テトラピペリジン−１−オキシルが挙げられる。
【０１１９】
重合禁止剤の配合割合は、樹脂成分１００質量部に対して、例えば、０．０１質量部以上であり、また、例えば、０．５質量部以下、好ましくは、０．１質量部以下である。
【０１２０】
重合禁止剤は、単独使用または２種以上併用できる。
【０１２１】
硬化剤としては、例えば、ベンゾイルパーオキサイド、ｔ−ブチルパーオキシイソプロピルモノカーボネート、ｔ−アミルパーオキシイソプロピルモノカーボネート、ｔ−ヘキシルパーオキシイソプロピルモノカーボネート、１，１−ビス（ｔ−ブチルパーオキシ）シクロヘキサン、ｔ−ブチルパーオキシ−２−エチルヘキサノエート、アミルパーオキシ−２−エチルヘキサノエート、２−エチルヘキシルパーオキシ−２−エチルヘキサノエート、ｔ−ブチルパーオキシベンゾエート、ｔ−ヘキシルパーオキシベンゾエート、ｔ−ヘキシルパーオキシアセテートなどのパーオキサイドが挙げられ、好ましくは、パーオキシイソプロピルモノカーボネートであるｔ−ブチルパーオキシイソプロピルモノカーボネート、ｔ−アミルパーオキシイソプロピルモノカーボネート、ｔ−ヘキシルパーオキシイソプロピルモノカーボネートなどが挙げられる。
【０１２２】
硬化剤の配合割合は、樹脂成分１００質量部に対して、例えば、０．５質量部以上、好ましくは、０．８質量部以上、より好ましくは、１質量部以上であり、また、例えば、１０質量部以下、好ましくは、３質量部以下である。
【０１２３】
硬化剤は、単独使用または２種以上併用できる。
【０１２４】
離型剤としては、例えば、ステアリン酸、ラウリン酸などの脂肪酸、例えば、ステアリン酸亜鉛、ステアリン酸カルシウムなどの脂肪酸金属塩、例えば、パラフィン、液体ワックス、フッ素ポリマー、シリコン系ポリマーなどが挙げられ、好ましくは、脂肪酸金属塩、より好ましくは、ステアリン酸亜鉛が挙げられる。
【０１２５】
離型剤の配合割合は、樹脂成分１００質量部に対して、例えば、１質量部以上、好ましくは、３質量部以上であり、また、例えば、１０質量部以下である。
【０１２６】
離型剤は、単独使用または２種以上併用できる。
【０１２７】
充填材としては、例えば、アルミナ、チタニアなどの酸化物、例えば、水酸化アルミニウム、水酸化マグネシウムなどの水酸化物、例えば、炭酸カルシウムなどの炭酸塩、硫酸バリウムなどの硫酸塩、例えば、シリカ（例えば、結晶性シリカ、溶融シリカ、フュームドシリカ、乾式シリカ（アエロジル）など）、ガラスパウダー、ガラスバルーン、珪砂、珪藻土、マイカ、クレー、カオリン、タルクなどのケイ酸塩、例えば、ホタル石などのフッ化物、例えば、リン酸カルシウムなどのリン酸塩、例えば、スメクタイトなどの粘土鉱物などの無機充填材などが挙げられ、好ましくは、水酸化アルミニウム、ガラスパウダーが挙げられる。
【０１２８】
なお、ガラスパウダーは、モース硬度が高く、このようなガラスパウダーを、ステンレス製のＳＭＣ装置（後述）およびＴＭＣ装置（後述）において用いると、装置の摩擦が生じる場合がある。そのため、ガラスパウダーは、例えば、ハードクロムメッキを施したＢＭＣ装置（後述）において、用いられることが好ましい。
【０１２９】
充填材の配合割合は、樹脂成分１００質量部に対して、例えば、１００質量部以上、好ましくは、１３０質量部以上であり、また、例えば、３００質量部以下、好ましくは、２５０質量部以下、さらに好ましくは、２００質量部以下である。
【０１３０】
充填材は、単独使用または２種以上併用できる。
【０１３１】
着色剤としては、特に制限されず、例えば、酸化チタン、ポリエステルトナー（酸化チタン含有ポリエステル着色剤）、カーボンブラックなどが挙げられ、好ましくは、ポリエステルトナーが挙げられる。
【０１３２】
着色剤の配合割合は、樹脂成分１００質量部に対して、例えば、１質量部以上、好ましくは、３質量部以上であり、また、例えば、２０質量部以下である。
【０１３３】
着色剤は、単独使用または２種以上併用できる。
【０１３４】
増粘剤は、不飽和ポリエステル樹脂組成物を加熱圧縮成形に適した粘度まで増粘させるために配合され、好ましくは、不飽和ポリエステル樹脂組成物を強化繊維（後述）に含浸させる前（好ましくは、直前）に配合され、例えば、酸化マグネシウムなどのアルカリ土類金属酸化物、例えば、水酸化マグネシウム、水酸化カルシウムなどのアルカリ土類金属水酸化物などが挙げられ、好ましくは、アルカリ土類金属酸化物、より好ましくは、酸化マグネシウムが挙げられる。
【０１３５】
増粘剤の配合割合は、樹脂成分１００質量部に対して、例えば、０．５質量部以上、好ましくは、０．８質量部以上、より好ましくは、１質量部以上であり、また、例えば、１０質量部以下、好ましくは、３質量部以下である。
【０１３６】
増粘剤は、単独使用または２種以上併用できる。
【０１３７】
柄材は、不飽和ポリエステル樹脂組成物を用いて得られる成形品（後述）の意匠性を向上させるために配合され、とりわけ、成形品が人造大理石である場合には、塊状または鱗片状の柄材などが挙げられる。
【０１３８】
柄材の寸法は、目的および用途に応じて、適宜設定される。
【０１３９】
塊状の柄材としては、不飽和ポリエステル樹脂、充填材、顔料の混合物の粉砕品などを用いることができる。
【０１４０】
また、鱗片状の柄材は、市販品を用いることができ、具体的には、マイクログラス  メタシャインシリーズ（日本板硝子社製）などが挙げられる。
【０１４１】
柄材の配合割合は、樹脂成分１００質量部に対して、例えば、０．１質量部以上、好ましくは、０．３質量部以上であり、また、例えば、１０質量部以下、好ましくは、５質量部以下である。
【０１４２】
柄材は、単独使用または２種以上併用できる。
【０１４３】
また、不飽和ポリエステル樹脂組成物には、必要により、例えば、難燃剤、抗菌剤、親水剤、光触媒、紫外線吸収剤、紫外線安定剤、粘度低下剤、分離防止剤、シランカップリング剤、帯電防止剤、潤滑分散剤、チクソ付与剤、チクソ安定剤、重合促進剤などの添加剤を、本発明の効果を損なわない範囲で、配合することができる。これら添加剤は、単独使用または２種以上併用できる。
【０１４４】
なお、上記した説明では、不飽和ポリエステルと、重合性単量体と、架橋ポリスチレンと、必要により配合される添加剤とを配合し、不飽和ポリエステル樹脂組成物を得たが、まず、不飽和ポリエステルを重合性単量体に溶解させることにより、不飽和ポリエステル樹脂を調製し、その後、得られた不飽和ポリエステル樹脂と、重合性単量体と、架橋ポリスチレンと、必要により配合される添加剤とを配合することもできる。
【０１４５】
不飽和ポリエステル樹脂の調製においては、不飽和ポリエステルおよび重合性単量体を配合するとともに、必要により、適宜、上記の添加剤（例えば、重合禁止剤）を配合することもできる。
【０１４６】
不飽和ポリエステル樹脂の調製においては、重合性単量体の配合割合は、不飽和ポリエステル１００質量部に対して、例えば、３５質量部以上であり、また、例えば、１５０質量部以下であり、重合禁止剤の配合割合は、不飽和ポリエステル１００質量部に対して、例えば、０．００１質量部以上、好ましくは、０．００５質量部以上であり、また、例えば、０．５質量部以下、好ましくは、０．１質量部以下である。
【０１４７】
また、まず、第１不飽和ポリエステルを重合性単量体に溶解させることにより、第１不飽和ポリエステル樹脂を調製し、別途、第２不飽和ポリエステルを重合性単量体に溶解させることにより、第２不飽和ポリエステル樹脂を調製し、その後、得られた第１不飽和ポリエステル樹脂と、第２不飽和ポリエステル樹脂と、重合性単量体と、架橋ポリスチレンと、必要により配合される添加剤とを配合することもできる。
【０１４８】
第１不飽和ポリエステル樹脂の調製においては、第１不飽和ポリエステルおよび重合性単量体を配合するとともに、必要により、適宜、上記の添加剤（例えば、重合禁止剤）を配合することもできる。
【０１４９】
第１不飽和ポリエステル樹脂の調製においては、重合性単量体の配合割合は、第１不飽和ポリエステル１００質量部に対して、例えば、３５質量部以上であり、また、例えば、１５０質量部以下であり、重合禁止剤の配合割合は、第１不飽和ポリエステル１００質量部に対して、例えば、０．００１質量部以上、好ましくは、０．００５質量部以上であり、また、例えば、０．５質量部以下、好ましくは、０．１質量部以下である。
【０１５０】
第２不飽和ポリエステル樹脂の調製においては、第２不飽和ポリエステルおよび重合性単量体を配合するとともに、必要により、適宜、上記の添加剤（例えば、重合禁止剤）を配合することもできる。
【０１５１】
第２不飽和ポリエステル樹脂の調製においては、重合性単量体の配合割合は、第２不飽和ポリエステル１００質量部に対して、例えば、３５質量部以上であり、また、例えば、１５０質量部以下であり、重合禁止剤の配合割合は、第２不飽和ポリエステル１００質量部に対して、例えば、０．００１質量部以上、好ましくは、０．００５質量部以上であり、また、例えば、０．５質量部以下、好ましくは、０．１質量部以下である。
【０１５２】
そして、このような不飽和ポリエステル樹脂組成物に、ガラス繊維などの公知の強化繊維を配合させることにより、成形材料を調製できる。そして、このような成形材料から、公知の方法により、成形品（例えば、人造大理石）を得ることができる。
【０１５３】
強化繊維としては、例えば、ガラス繊維、炭素繊維、金属繊維、セラミック繊維などの無機繊維、例えば、ポリビニルアルコール系繊維、ポリエステル系繊維、ポリアミド系繊維、フッ素樹脂系繊維、フェノール系繊維などの有機繊維、例えば、麻、ケナフなどの天然繊維などが挙げられ、好ましくは、無機繊維、より好ましくは、ガラス繊維が挙げられる。
【０１５４】
これらの強化繊維の形状は、例えば、ロービングクロスなどのクロス状、チョップドストランドマット、プリフォーマブルマット、コンティニュアンスストランドマット、サーフェーシングマットなどのマット状、ストランド状、ロービング状、不織布状、ペーパー状などが挙げられ、好ましくは、ロービング状が挙げられる。
【０１５５】
これらの強化繊維のうち、好ましくは、ガラス繊維が挙げられ、より具体的には、ガラスロービングが好ましく、さらに具体的には、ガラスロービングを所定の長さに切断したガラスチョップが好ましい。
【０１５６】
強化繊維の長さは、平滑性を向上させる観点から、例えば、１．５ｍｍ以上、好ましくは、５ｍｍ以上であり、また、例えば、１０ｍｍ未満である。
【０１５７】
強化繊維の長さが、上記上限以下および上記下限以上であれば、成形材料を用いて得られる成形品は、平滑性に優れる。
【０１５８】
また、上記した不飽和ポリエステル樹脂組成物を用いて、成形材料を調製する場合には、強化繊維が長くても、平滑性を確保することができるため、強度を向上させる観点から、好ましくは、１０ｍｍ以上、より好ましくは、１３ｍｍ以上、さらに好ましくは、１５ｍｍ以上、とりわけ好ましくは、最も好ましくは、１７ｍｍ以上、さらには、２０ｍｍ以上であり、また、例えば、５０ｍｍ以下、より好ましくは、４０ｍｍ以下、さらに好ましくは、３０ｍｍ以下である。
【０１５９】
強化繊維の長さが、上記上限以下および上記下限以上であれば、成形材料を用いて得られる成形品は、強度（具体的には、曲げ強さ）に優れる。
【０１６０】
そして、成形材料は、強化繊維に不飽和ポリエステル樹脂組成物を含浸させることより例えば、シート状の成形材料として得られる。
【０１６１】
強化繊維の配合割合（例えば、強化繊維がガラス繊維である場合には、以下、ガラス含有率とする。）は、不飽和ポリエステル樹脂組成物および強化繊維の総量に対して、例えば、１質量％以上、好ましくは、５質量％以上、より好ましくは、１０質量％以上であり、また、例えば、４０質量％以下、好ましくは、３０質量％以下である。
【０１６２】
成形材料を調製する方法としては、公知の方法が挙げられ、例えば、ＳＭＣ（シートモールディングコンパウンド）、ＴＭＣ（シックモールディングコンパウンド）、ＢＭＣ（バルクモールディングコンパウンド）などが挙げられ、好ましくは、成形品の強度を向上させる観点から、長い強化繊維（例えば、５ｍｍ以上）を配合した成形材料を調製する方法に適したＳＭＣ、ＴＭＣが挙げられる。
【０１６３】
これにより、上記の不飽和ポリエステル樹脂組成物と強化繊維とを含む成形材料が得られる。
【０１６４】
この成形材料は、上記の不飽和ポリエステル樹脂組成物を含むので、この成形材料を用いて得られる成形品は、平滑性、耐熱水性および透明性に優れる。とりわけ、成形材料が、長い強化繊維（例えば、５ｍｍ以上）を含む場合には、この成形材料を用いて得られる成形品は、平滑性、耐熱水性および透明性に優れるとともに、強度にも優れる。
【０１６５】
次いで、このような成形材料を、加熱圧縮成形（後述）できるように、増粘させるため、好ましくは、例えば、２０℃以上６０℃以下、８時間以上１２０時間以下で熟成する。
【０１６６】
これにより、成形材料が、例えば、シート状に保形される。
【０１６７】
そして、成形品は、成形材料を、公知の方法により、加熱圧縮成形することにより得られる。
【０１６８】
加熱圧縮成形の条件は、目的および用途に応じて、適宜設定され、具体的には、成形温度は、例えば、１００℃以上、また、例えば、２００℃以下であり、また、成形圧力は、例えば、０．１ＭＰａ以上、好ましくは、１ＭＰａ以上、より好ましくは、５ＭＰａ以上であり、また、例えば、２０ＭＰａ以下、好ましくは、１５ＭＰａ以下である。
【０１６９】
これにより、成形材料が硬化するとともに、成形材料が成形される。
【０１７０】
これにより、成形品が得られる。
【０１７１】
成形品としては、好ましくは、柄材を配合した不飽和ポリエステル樹脂組成物を含む成形材料から成形された人造大理石が挙げられる。
【０１７２】
この成形品（好ましくは、人造大理石）は、上記の成形材料の硬化物を含むため、平滑性、耐熱水性および透明性に優れる。
【０１７３】
このような成形品（好ましくは、人造大理石）は、浴槽、キッチンカウンターの天板、キッチンカウンターのシンク、洗面台のカウンターなどの住宅設備用途において、幅広く用いられる。
【実施例】
【０１７４】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
【０１７５】
１．  各成分の詳細
各合成例、各実施例および各比較例で用いた各成分の略称を以下に記載する。
ＩＰＡ：イソフタル酸
ＦＡ：フマル酸
ＭＡＮ：無水マレイン酸
ＰＧ：プロピレングリコール
ＨＢＰＡ：水素化ビスフェノールＡ
ＮＰＧ：ネオペンチルグリコール
ＢＰＡ−２．２ＰＯ：ビスフェノールＡのプロピレンオキシド付加物、プロピレンオキシド平均付加モル数２．２モル、水酸基価３１５ｍｇＫＯＨ／ｇ
ＢＰＡ−２．２ＥＯ：ビスフェノールＡのエチレンオキシド付加物、エチレンオキシド平均付加モル数２．２モル、水酸基価３４５ｍｇＫＯＨ／ｇ
ＢＰＡ−４ＥＯ：ビスフェノールＡのエチレンオキシド付加物、エチレンオキシド平均付加モル数４．０モル、水酸基価２８０ｍｇＫＯＨ／ｇ
１．不飽和ポリエステル樹脂の調製
合成例１
温度計、窒素ガス導入管、還流冷却器および攪拌機を備えたフラスコに、ＩＰＡ  １．０モル、ＰＧ  ８．０モル、ＨＢＰＡ  ２．５モルを仕込み、窒素ガス雰囲気下で撹拌しながら２００℃〜２１０℃で重縮合反応させるとともに、反応生成物の酸価を測定した。なお、酸価の測定方法は、ＪＩＳ  Ｋ６９０１（２００８年）に準拠した。その後、反応生成物の酸価が２０ｍｇＫＯＨ／ｇになった時点で１５０℃まで冷却し、ＭＡＮ  ９．０モルを仕込み、再び２１０℃〜２２０℃で反応させ、酸価２４．５ｍｇＫＯＨ／ｇの不飽和ポリエステルを得た。得られた不飽和ポリエステル１００質量部に対し、重合禁止剤としてハイドロキノンを０．０１質量部、スチレンを６６．７質量部添加し、これらを均一に混合して、不飽和ポリエステル樹脂を得た。
【０１７６】
合成例２
配合処方を、表１の記載に従って変更した以外は、合成例１と同様に処理して、不飽和ポリエステル樹脂を得た。
【０１７７】
合成例３
温度計、窒素ガス導入管、還流冷却器および攪拌機を備えたフラスコに、ＩＰＡ  ３．０モル、ＨＢＰＡ  ２．５モル、ＮＰＧ  ５．０モル、ＢＰＡ−２．２ＰＯ  ２．０モル、ＢＰＡ−４ＥＯ  ０．５モルを仕込み、窒素ガス雰囲気下で撹拌しながら２００℃〜２１０℃で重縮合反応させるとともに、反応生成物の酸価を測定した。その後、反応生成物の酸価が２０ｍｇＫＯＨ／ｇになった時点で１５０℃まで冷却し、ＦＡ  ７．０モルを仕込み、再び２１０℃〜２２０℃で反応させ、酸価３２．４ｍｇＫＯＨ／ｇの不飽和ポリエステルを得た。得られた不飽和ポリエステル１００質量部に対し、重合禁止剤としてハイドロキノンを０．０１質量部、スチレンを６６．７質量部添加し、これらを均一に混合して、不飽和ポリエステル樹脂を得た。
【０１７８】
合成例４〜合成例８
配合処方を、表１の記載に従って変更した以外は、合成例３と同様に処理して、不飽和ポリエステル樹脂を得た。
【０１７９】
合成例９
温度計、窒素ガス導入管、還流冷却器および攪拌機を備えたフラスコに、ＩＰＡ  ３．０モル、ＰＧ  ３．５モル、ＮＰＧ  ７．０モルを仕込み、窒素ガス雰囲気下で撹拌しながら２００℃〜２１０℃で重縮合反応させるとともに、反応生成物の酸価を測定した。その後、反応生成物の酸価が１５ｍｇＫＯＨ／ｇになった時点で１５０℃まで冷却し、ＭＡＮ  ７．０モルを仕込み、再び２１０℃〜２２０℃で反応させ、酸価２４．７ｍｇＫＯＨ／ｇの不飽和ポリエステルを得た。得られた不飽和ポリエステル１００質量部に対し、重合禁止剤としてハイドロキノンを０．０１質量部、スチレンを６６．７質量部添加し、これらを均一に混合して、不飽和ポリエステル樹脂を得た。
２．不飽和ポリエステル樹脂組成物および成形材料の調製
実施例１
第１不飽和ポリエステル樹脂として、合成例１の不飽和ポリエステル樹脂３５質量部（すなわち、不飽和ポリエステル２１質量部、スチレン１４質量部）、第２不飽和ポリエステル樹脂として、合成例３の不飽和ポリエステル樹脂３５質量部（すなわち、不飽和ポリエステル２１質量部、スチレン１４質量部）、スチレン１８質量部（すなわち、スチレンの総量４６質量部）、架橋ポリスチレン（綜研化学社製、ＳＧＰ−７０Ｃ）１２質量部、重合禁止剤としてｔ−ブチルハイドロキノン０．０５部、硬化剤としてｔ−ブチルパーオキシイソプロピルモノカーボネート１．０部、離型剤としてステアリン酸亜鉛５部、着色剤としてポリエステルトナー（酸化チタンを含有する顔料を不飽和ポリエステル樹脂に分散させたもの、白色）５部、白色柄材（不飽和ポリエステル樹脂、水酸化アルミニウム、酸化チタン混合物の硬化物粉砕品、平均粒子径２ｍｍ）３部、充填材として水酸化アルミニウム  １５０部を混合して不飽和ポリエステル樹脂組成物を得た。
【０１８０】
不飽和ポリエステル樹脂組成物に、増粘剤として、酸化マグネシウム１．０部を添加後、強化繊維としてガラスロービングを連続的に２５ｍｍ長に切断したガラスチョップをガラス含有率が２５質量％となるように添加して、公知のＳＭＣ含浸機で成形材料（ＳＭＣ）を製造後、４０℃で４８時間熟成させ、成形材料が加熱圧縮成形可能な状態まで増粘させた。
【０１８１】
実施例２〜９
配合処方を、表２の記載に従って変更した以外は、実施例１と同様に処理して、成形材料を得た。
【０１８２】
なお、実施例８および実施例９では、公知のＴＭＣ含浸機で成形材料（ＴＭＣ）を得た。
【０１８３】
実施例１０
第１不飽和ポリエステル樹脂として、合成例１の不飽和ポリエステル樹脂３５質量部（すなわち、不飽和ポリエステル２１質量部、スチレン１４質量部）、第２不飽和ポリエステル樹脂として、合成例３の不飽和ポリエステル樹脂３５質量部（すなわち、不飽和ポリエステル２１質量部、スチレン１４質量部）、スチレン１８質量部（すなわち、スチレンの総量４６質量部）、架橋ポリスチレン（綜研化学社製、ＳＧＰ−７０Ｃ）１２質量部、重合禁止剤としてｔ−ブチルハイドロキノン０．０５部、硬化剤としてｔ−ブチルパーオキシイソプロピルモノカーボネート１．０部、内部離型剤としてステアリン酸亜鉛５部、着色剤としてポリエステルトナー（酸化チタンを含有する顔料を不飽和ポリエステル樹脂に分散させたもの。白色）５部、白色柄材（不飽和ポリエステル樹脂、水酸化アルミニウム、酸化チタン混合物の硬化物粉砕品、平均粒子径２ｍｍ）３部を混合して不飽和ポリエステル樹脂組成物を得た。この不飽和ポリエステル樹脂組成物と、充填剤として水酸化アルミニウム  ２５０部、強化繊維として、チョップドストランド（繊維長１．５ｍｍ）１０部、増粘剤として、酸化マグネシウム１．０部を公知のプラネタリーミキサーで３０分混練し、成形材料（ＢＭＣ）を製造した。成形材料を４０℃で４８時間熟成し、ＢＭＣが加熱圧縮成形可能な状態まで増粘させた。
【０１８４】
実施例１１
配合処方を、表２の記載に従って変更した以外は、実施例１０と同様に処理して、成形材料（ＢＭＣ）を得た。
【０１８５】
比較例１〜５
配合処方を、表２の記載に従って変更した以外は、実施例１と同様に処理して、成形材料を得た。
【０１８６】
なお、比較例４では、公知のＴＭＣ含浸機で成形材料（ＴＭＣ）を得た。
【０１８７】
比較例６
配合処方を、表２の記載に従って変更した以外は、実施例１０と同様に処理して、成形材料（ＢＭＣ）を得た。
３．評価
（硬化収縮率）
成形材料を、３００ｍｍ×３００ｍｍ平板金板を用いて、加熱圧縮成型して、厚み４ｍｍの平板状の成形品を得た。
【０１８８】
成形は、金型温度が製品面、裏面とも１４０℃、成形圧力１０ＭＰａ、金型内保持時間４２０秒の条件で実施した。その後、成形品を金型から脱型し、直ちに鉄板の間に挟んで冷却した。その後、成形品を２５℃で２４時間放置し、２５℃における成形品の４辺の寸法を測定し、上記の平板金型の寸法との比率により収縮率を測定した。その結果を表２に示す。
【０１８９】
（曲げ強さ、曲げ弾性率）
硬化収縮率測定用に成形した成形品から、試験片（長さ８０ｍｍ、幅１０ｍｍ）を切り出し、ＪＩＳ  Ｋ６９１１（１９９５年）に準拠し、曲げ強さ、曲げ弾性率を測定した。その結果を表２に示す。
【０１９０】
（アイゾット衝撃試験）
硬化収縮率測定用に成形した成形品から、試験片（長さ６５ｍｍ、幅１０ｍｍ）を切り出し、アイゾット衝撃試験をＪＩＳ  Ｋ７０６２（１９９２年）に準拠して実施した。試験はフラットワイズ、ノッチなしの条件で実施した。その結果を表２に示す。
【０１９１】
（表面平滑性）
成形材料を、３００×３００ｍｍ平板金型を用いて加熱圧縮成形して、厚み４ｍｍの平板状の成形品を成形した。成形は、金型温度が、製品面１４５℃、裏面１３０℃、成形圧力１０ＭＰａ、金型内保持時間４２０秒の条件で実施した。得られた平板状の成形品の表面に、その表面の上方１．５ｍから直管蛍光灯２本を投影し、投影像の目視観察により、成形品の表面平滑性を評価した。
【０１９２】
表面平滑性に関して次の基準で優劣を評価した。その結果を表２に示す。
評価基準：
◎：投影像に「うねり」がほとんどなく、直線性、平行性が高い。
○：投影像の直線性、平行性は高いが、わずかに「うねり」が認められる。
△：投影像に「うねり」、歪が認められる。
×：投影像に大きな「うねり」が認められ、歪が大きい。
【０１９３】
なお、表面平滑性の評価において、各評価基準における投影像のイメージを示したイメージ図を図１に示す。図１（ａ）は、評価基準が「◎」である場合のイメージ図を示し、図１（ｂ）は、評価基準が「○」である場合のイメージ図を示し、図１（ｃ）は、評価基準が「△」である場合のイメージ図を示し、図１（ｄ）は、評価基準が「×」である場合のイメージ図を示す。
【０１９４】
（光沢（鏡面光沢度））
表面平滑性測定用に成形した成形品の製品面の鏡面光沢度をＪＩＳ  Ｚ８７４１（１９９７年）に準拠し、入射角６０度、受光角６０度の条件で測定した。その結果を表２に示す。
【０１９５】
（光線透過率）
表面平滑性測定用に成形した成形品の光線透過率を日本電色株式会社製ヘーズメータＮＤＨ  ５０００を使用して測定した。その結果を表２に示す。
【０１９６】
（柄材意匠発現性）
表面平滑性測定用に成形した成形品の製品面を約４００ｍｍ離れた位置で目視で観察し、柄材の見え方を目視で評価した。柄材意匠発現性に関して次の基準で優劣を評価した。その結果を表２に示す。
評価基準：
◎：成形品の裏面まで透けて見え、柄材が非常良く見える
○：成形品内部が透けて見え、内部の柄材が見える
△：成形品表面付近の柄材のみ見える
×：ほとんど柄材が見えない
（耐熱水性）
表面平滑性測定用に成形した成形品より切り出した１５０ｍｍ角の試験片を、９０℃に保った湯浴中に浸漬し、１００時間毎に製品面のブリスター（膨れ）を目視観察することにより、ブリスター発生までの時間を測定した。そして、５００時間浸漬後、製品面の色調を測定し、浸漬前の色調と比較により色差（ΔＥ）を算出した。色調の測定には、日本電色株式会社製分光色差計ＳＥ  ６０００を使用した。その結果を表２に示す。
【０１９７】
【表１】
2019048964.tif 000002
【０１９８】
【表２】
2019048964.tif 000003
【０１９９】
４．考察
１）不飽和ポリエステルが、第１不飽和ポリエステルおよび第２不飽和ポリエステルを含む実施例１〜実施例１１は、第１不飽和ポリエステルを含まない比較例１に比べて、平滑性および耐熱水性に優れることがわかる。
２）不飽和ポリエステルが、第１不飽和ポリエステルおよび第２不飽和ポリエステルを含み、ＳＭＣにより得られた実施例１〜実施例７は、第２不飽和ポリエステルを含まず、ＳＭＣにより得られた比較例２に比べて、透明性に優れることがわかる。
【０２００】
このことは、ＴＭＣにより得られた実施例８および実施例９と、比較例５との比較、ＢＭＣにより得られた実施例１０および実施例１１と、比較例６との比較においても、同様である。
３）第１不飽和ポリエステルにおいて、第１多価アルコールが水素化ビスフェノールＡを含む第１不飽和ポリエステル樹脂（合成例１）と、第２不飽和ポリエステルにおいて、第２多価アルコールが、ビスフェノールＡのエチレンオキシド付加物および／またはビスフェノールＡのプロピレンオキシド付加物を含む第２不飽和ポリエステル樹脂（合成例３〜合成例３〜８）とを含む不飽和ポリエステル樹脂を用いた実施例１〜実施例１１は、第１不飽和ポリエステルにおいて、第１多価アルコールが水素化ビスフェノールＡを含まない第１不飽和ポリエステル樹脂（合成例２）を含む比較例４に比べて、平滑性、耐熱水性および透明性に優れることがわかる。
【０２０１】
また、実施例１〜実施例１１は、第２不飽和ポリエステルにおいて、第２多価アルコールが、ビスフェノールＡのエチレンオキシド付加物および／またはビスフェノールＡのプロピレンオキシド付加物を含まない第２不飽和ポリエステル樹脂（合成例９）を含む比較例３に比べて、平滑性、耐熱水性および透明性に優れることがわかる。
【図１】
2019048964.tif 000004